(57)【特許請求の範囲】
【請求項１】
Ｐｂ−Ｃａ合金からなる正極エキスパンド格子を備えた正極板、Ｐｂ−Ｃａ合金からなる負極エキスパンド格子を備えた負極板およびセパレータとからなる極板群がセル室に収納され、
正極板、負極板およびセパレータのそれぞれの一部は電解液に浸漬し、かつそれぞれの他の一部は電解液から露出し、
かつセル室内と外部とを連通する液口部が密封され、電池使用時に、液口から電解液を補充する鉛蓄電池であって、
前記負極板がポリオレフィン樹脂シートからなる袋状のセパレータに収納され、
前記負極板に対向する前記セパレータ面をリブ等の突起を有さず平坦とし、
かつ正極板、負極板、およびセパレータで構成した極板群の総厚さをＸ、
前記セル室の内部寸法をＹとしたときに、
Ａ＝〔（Ｙ−Ｘ）／Ｙ〕×１００で与えられる余裕率Ａを５．０％以下としたことを特徴とする鉛蓄電池。
【発明の詳細な説明】
【技術分野】
【０００１】
本発明は、鉛蓄電池に関するものである。
【背景技術】
【０００２】
車両のエンジン始動用やバックアップ電源用といった様々な用途に鉛蓄電池が用いられている。鉛蓄電池はアルカリ蓄電池に比較して良好な自己放電特性を有している。しかしながら、その流通過程で長期間保管する間に自己放電が進行し、電池を使用する際に補充電が必要となる場合があった。したがって、鉛蓄電池において自己放電をさらに抑制することは、依然として重要な技術的課題である。
【０００３】
この長期保存に対する特性を改善することを目的とした鉛蓄電池には、特許文献１に示されたような、未化成極板を極板化成し、この化成済み極板で電池を組み立て、電池を使用する直前に電解液を注液する方式（乾式即用鉛蓄電池）と化成処理を施していない未化成極板で電池を組み立て、注液して電槽化成した後、電槽内の電解液を排出する方式（湿式即用鉛蓄電池）があり、それぞれ自己放電による容量の低下を抑制している。
【０００４】
これらの即用式鉛蓄電池は、保管状態において電解液を含まないか、含んだとしても電解液の一部が排出された状態となっているため通常の鉛蓄電池と比較して軽量であり、輸送・保管コストが低減するという利点がある。
【０００５】
上記した２種類の方式のうち乾式即用鉛蓄電池では、電池の組み立てに化成済み正負極板を使用する。極板状態で化成するには、未化成極板を希硫酸電解液を満たした化成槽に配置し、正−負の未化成極板間に通電した後、化成済み極板を水洗・乾燥する。特に負極板は乾燥時に活物質が酸化するため、真空もしくは酸素を殆ど含まない雰囲気中で乾燥する必要がある。この様に乾式即用鉛蓄電池は電池を組み立てる前に極板を化成するため、湿式即用の電池と比較して工数が多く作業が煩雑化するためコストが高くなる。
【０００６】
また、鋳造極板の場合、単一極板へ切断加工する前のパネル極板で化成処理を行うので比較的容易に極板化成できるが、エキスパンド格子体を用いた極板の場合、極板への通電経路の確保が困難であり、またハンドリング時に格子マス目から活物質が脱落しやすいため、エキスパンド格子体を用いた極板の極板化成は極めて困難である。
【０００７】
一方、湿式即用鉛蓄電池では、未化成極板で電池を組み立てた状態で極板の化成（電槽化成）を行う。未化成状態の活物質は化成状態の活物質に比較して強固であり、エキスパンド格子体であっても活物質の脱落は少ない。したがって、エキスパンド格子体を用いた極板で即用鉛蓄電池を作成する場合に適している。
【０００８】
湿式即用鉛蓄電池は、電槽化成後、電池本体を反転したり、吸出し等の方法により液口部から内部の電解液を排出し、液口部を密封する。本来、電池内部の電解液は完全に電池外に排出することが望ましいが、極めて困難であり、実際は一部の電解液が内部に残留する。
【０００９】
残留した電解液は正極板と負極板の下部を浸漬し、上部が電解液より露出した状態となる。このように、極板の一部が電解液に浸漬され、かつ他の一部が電解液より露出した場合、特に負極板において、液口部を密封しても電槽内に存在する酸素により活物質中の金属鉛が容易に酸化されてしまい、負極の放電特性や充電受入性を低下させる。なお、電解液を排出すると同時に電池内に大気が流入することにより、電槽内に酸素が残存する他、正極活物質である二酸化鉛が自己放電して硫酸鉛に還元されるプロセスにおいても酸素が発生する。
【００１０】
このような酸化による負極での放電特性や充電受入性の低下は、電池に電解液を補充後、充放電サイクルを数サイクル繰り返すことによって解消する一時的なものではあるが、車両搭載直後のエンジン始動性を著しく低下させ、即用性能が低下するという課題があった。
【特許文献１】特開昭５２−９３９３０号公報
【発明の開示】
【発明が解決しようとする課題】
【００１１】
本発明は湿式即用鉛蓄電池において電解液から露出することで起こる負極板の表面酸化を抑制することにより、生産から時間を経て市場で電解液を補充し使用する際のエンジン始動性の低下を抑制し、即用性能に優れた鉛蓄電池を提供するものである。
【課題を解決するための手段】
【００１２】
上記の課題を解決するために、本発明の請求項１に係る発明は、Ｐｂ−Ｃａ合金からなる正極エキスパンド格子を備えた正極板、Ｐｂ−Ｃａ合金からなる負極エキスパンド格子を備えた負極板およびセパレータとからなる極板群がセル室に収納され、正極板、負極板およびセパレータのそれぞれの一部は電解液に浸漬し、かつそれぞれの他の一部は電解液から露出し、かつセル室内と外部とを連通する液口部が密封され、電池使用時に、液口から電解液を補充する鉛蓄電池において、負極板がポリオレフィン樹脂シートからなる袋状のセパレータに収納され、負極板に対向するセパレータ面はリブ等の突起を有さず平坦であり、かつ正極板、負極板、およびセパレータで構成した極板群の総厚さをＸ、セル室の内部寸法をＹとしたときに、Ａ＝〔（Ｙ−Ｘ）／Ｙ〕×１００で与えられる余裕率Ａを５．０％以下とした鉛蓄電池を示すものである。
【発明の効果】
【００１３】
本発明の構成によれば、電池内部に一部の電解液が残存することによって発生する、電池に電解液を補充した直後の放電特性の低下を抑制し、電解液補充直後も優れた始動性能を有し、即用性能にすぐれた鉛蓄電池を得ることができる。
【発明を実施するための最良の形態】
【００１４】
以下、本発明の実施の形態を説明する。図１は本発明の鉛蓄電池１０１の構成を示す一部破載図である。本発明による鉛蓄電池１０１は、Ｐｂ−Ｃａ合金製の正極エキスパンド格子（図示せず）を有した正極板１０２と、ポリオレフィン樹脂シートの袋状セパレータ１０３中に収納した負極板１０４とからなる極板群１０５を有する。なお、負極板１０４は正極板１０２と同様、Ｐｂ−Ｃａ合金製の負極エキスパンド格子（図示せず）を備える。
【００１５】
なお、エキスパンド格子体に用いるＰｂ−Ｃａ合金中のＣａ濃度は、エキスパンド加工時の加工性や格子の機械的強度を確保するに必要な０．０２質量％〜０．１０質量％程度とする。また、Ｐｂ−Ｃａ合金中に、機械的強度向上や、耐腐食性向上を目的として、０．１〜２．０質量％程度の濃度のＳｎを含有させることができる。
【００１６】
袋状セパレータ１０３として、従来から用いられている微孔を有したポリエチレン樹脂シートやポリエチレンと同様の耐薬品性を有したポリプロピレン樹脂シートといったポリオレフィン樹脂シートを用いることができる。図２および図３に示したように、この袋状セパレータ１０３の負極板１０４の極板面と対向する面、すなわち、袋状セパレータ１０３の内側面１０３ａにはリブ等の突起を有さず、平坦な面とする。なお、正極板１０２に対向する袋状セパレータ１０３の外側面１０３ｂには、リブ１０３ｃを形成し、正極板１０２と外側面１０３ｂとの接触と、これによる外側面１０３ｂの酸化劣化を抑制することができる。
【００１７】
本発明の鉛蓄電池では、図１に示したように、前記した正極板１０２、袋状セパレータ１０３および負極板１０４で構成された極板群は電槽１０６に設けられたセル室１０７に収納される。本発明の鉛蓄電池１０１では、正極板１０２、負極板１０４および袋状セパレータ１０３のそれぞれの一部は電解液１０８に浸漬し、かつそれぞれの他の一部は電解液１０８から露出した構成を有する。
【００１８】
なお、電槽化成時に正極板１０２と負極板１０４の極板面は電解液１０８にすべて浸漬された状態であるが、電槽化成終了後、鉛蓄電池１０１本体を反転したり、また液口１１０より吸出しを行い、セル室１０７の電解液を電池外に排出する。
【００１９】
そして、大気中から新たに酸素が電池内部へ流入することや、電池内部に残っている電解液１０８が蒸発などで急激に失われないように、蓋１０９に設けた液口１１０に液口栓１１１を装着し、さらに密封用の粘着テープ１１２を貼り付けてセル室１０７内を密封する。なお、セル室１０７をなんらかの手段により密封すればよいので、液口栓１１１に代えて密閉栓（図示せず）で液口１１０を装着してもよい。
【００２０】
本発明の鉛蓄電池は、前記した正極板１０２、負極板１０４および袋状セパレータ１０３で構成したおよびセパレータで構成した極板群の総厚さをＸ、セル室１０７の内部寸法をＹとしたときに、Ａ＝〔（Ｙ−Ｘ）／Ｙ〕×１００で与えられる余裕率Ａを５．０％以下とする。
【００２１】
本発明では余裕率Ａを５．０％以下とすることにより、負極板１０４と袋状セパレータ１０３の内側面１０３ａとの間を毛細管現象により電解液１０８が這い上がることにより、負極板１０４の極板面が電解液皮膜に覆われた状態となる。その結果、負極活物質と酸素との接触が抑制され、負極活物質の酸化が抑制され、放電容量の低下を抑制することができる。
【００２２】
酸素と直接接触することによって、負極板上で生成する硫酸鉛は放電反応によって生成した硫酸鉛に比較して充電受入性が低く、特に車両用鉛蓄電池で行われる定電圧充電によって回復しにくい。酸素による負極活物質の直接酸化を抑制することにより、これによる充電受入性の低下を抑制することができる。
【００２３】
なお、極板群１０５の厚みＸはそれを構成する正極板１０２、負極板１０４および袋状セパレータ１０３のそれぞれの無加圧状態の厚みの和として表すことができる。なお、余裕率Ａ＝０％において、極板群１０５の厚みＸとセル室１０７の内部寸法Ｙとが等しくなる。さらに極板群１０５の厚みＸをセル室１０７の内部寸法Ｙよりも大きく設定することも可能である。この場合、余裕率Ａは負の値となる。
【００２４】
これは極板群１０５に群圧を加え圧縮したた状態でセル室１０７に収納する場合に対応する。この場合、袋状セパレータ１０３は塑性変形もしくは弾性変形によりその厚みが減少した状態でセル室１０７に収納される。このような場合、極板群１０５をセル室１０７に挿入する工程で、極板群１０５にセル室１０７内壁より摩擦力が加わる。群圧が大きくなるにつれてこの摩擦力は大きくなるため、挿入工程で極板が変形する場合がある。したがって、余裕率を０未満の負の値とする場合には、摩擦力による極板の変形が発生しない程度に余裕率の下限値を設定する。
【００２５】
電池の保管が終了し、本発明の鉛蓄電池１０１を使用する際には、液口１１０に装着した液口栓１１１や粘着テープ１１２等の密封用の部材を取り外し、液口１１０より電解液を所定の液面位置まで補充した後、液口１１０に液口栓１１１を再度装着する点は、従来の即用式鉛蓄電池と全く変わるところはない。なお、液口栓１１１は、セル室内部で発生したガスを電池外部に放出するための経路を有したものを用いることは言うまでもない。
【００２６】
本発明の鉛蓄電池では、正・負両極の格子体にＰｂ−Ｃａ合金を用いるが、負極格子体にＰｂ−Ｓｂ合金を用いると、電解液と負極活物質とが接した状態で自己放電が進行するため、保存中の容量低下が大きく、本発明では用いない。
【００２７】
また、正極格子に１．５〜３．５質量％程度の濃度のＳｂを含むＰｂ−Ｓｂ合金、負極格子にＳｂを含まないＰｂ−Ｃａ合金を用いる場合であっても、化成充電中に正極格子中からＳｂが溶出し、負極格子上で析出することにより、自己放電が進行しやすくなるため、本発明では用いない。
【００２８】
但し、特開平２−１２１２６１号公報に記載されたように、電池を放置する間に正極格子−活物質間での不導体層（高抵抗層）の生成を抑制するために、負極に移行して自己放電量を増大させない程度の量のＳｂ（政正極活物質量の０．００５〜０．２５％に相当する質量）を含む層を形成したＰｂ−Ｃａ合金格子を本発明の鉛蓄電池の正極格子に用いることができる。
【００２９】
以上の構成を有した本発明の鉛蓄電池は、負極板面が液膜で覆われるため、負極板が電解液面より露出した状態であっても、負極活物質と酸素との接触とこれによる負極活物質の酸化が抑制され、鉛蓄電池を保管した際に生じるエンジン始動性の低下をはじめとする放電特性の低下を抑制することができる。
【００３０】
また、従来の即用鉛蓄電池と同様、電池保管時での電解液量は通常の液式鉛蓄電池に比較して少ないため、軽量であり、輸送・保管コストを低減することができる。
【００３１】
上記の本発明の構成は、図４に示したような内部寸法Ｙ´のセル室４０１に厚みｄのスペーサ４０２を収納した場合にも用いることができる。このような場合、スペーサ４０２の厚みｄの分、極板群１０５を収納しうるセル室４０１の内部寸法が（Ｙ´−ｄ）となっているため、実質的なセル室４０１の内部寸法Ｙ＝Ｙ´−ｄ、余裕率Ａ＝〔（Ｙ´−ｄ−Ｘ）／（Ｙ´−ｄ）〕×１００とし、この余裕率Ａを５．０％以下とすればよい。
【００３２】
さらに、図５に示したような、内部寸法Ｙ″のセル室１０７の内壁１０７ａに高さｔのリブ５０１を形成した場合も、スペーサ４０２を収納した場合と同様に扱うことができる。この場合、リブ５０１の高さｔの分、極板群１０５を収納しうるセル室１０７の内部寸法が（Ｙ″−ｔ）となっているため、実質的なセル室１０７の内部寸法Ｙ＝Ｙ″−ｔとすれば、余裕率Ａ＝〔（Ｙ″−ｔ−Ｘ）／（Ｙ″−ｔ）〕×１００とし、この余裕率Ａを５．０％以下とすればよい。
【実施例】
【００３３】
以下、実施例により、本発明の効果を説明する。
【００３４】
ＪＩＳ  Ｄ５３０１（始動用鉛蓄電池）で規定する５５Ｄ２３形鉛蓄電池（１２Ｖ４８Ａｈ）について、以降に示す本発明例および比較例の電池を作成した。
【００３５】
（１−１）正極板Ａ１
正極板Ａ１は厚さ１．１ｍｍのＰｂ−１．５質量％Ｓｎ−０．０６質量％Ｃａ合金の圧延シートをエキスパンド加工して得たエキスパンド網目に、鉛粉を水と希硫酸で練合したペースト状の活物質を充填し、熟成乾燥を行い未化成の正極板Ａを作成した。耳部を除く極板面の寸法は横１３５ｍｍ×縦１１０ｍｍである。
【００３６】
（１−２）正極板Ａ２
正極板Ａ２はＰｂ−７質量％Ｓｂ層を７μｍの厚みで表面上に形成した厚さ１．１ｍｍのＰｂ−１．５質量％Ｓｎ−０．０６質量％Ｃａ合金の圧延シートをエキスパンド加工して得たエキスパンド網目に、鉛粉を水と希硫酸で練合したペースト状の活物質を充填し、熟成乾燥を行い未化成の正極板Ａを作成した。耳部を除く極板面の寸法は横１３５ｍｍ×縦１１０ｍｍである。なお、格子の活物質と接する表面にＰｂ−Ｓｂ層が形成されており、層に含まれるＳｂ質量は化成後の正極活物質量の０．１５％である。
【００３７】
（１−３）正極板Ｂ
正極板ＢはＰｂ−２．５質量％Ｓｂ合金の鋳造格子体に、正極板Ａ１，Ａ２で用いたものと同じペースト状の活物質を充填し、熟成乾燥を行い未化成の正極板Ｂを作成した。耳部を除く極板面の寸法は横１３５ｍｍ×縦１１０ｍｍである。
【００３８】
（２）負極板
負極板はＰｂ−０．２質量％Ｓｎ−０．０６質量％Ｃａ合金の圧延シートをエキスパンド加工して得たエキスパンド網目に、鉛粉と硫酸バリウムおよびリグニンを水と希硫酸で練合したペースト状の活物質を充填し、熟成乾燥を行い未化成の負極板を作成した。耳部を除く極板面の寸法は横１３５ｍｍ×縦１１０ｍｍである。
【００３９】
（３−１）袋状セパレータＡ
袋状セパレータＡは図２および図３で示した袋状セパレータ１０３である。袋状セパレータＡ１０３は厚み０．２ｍｍの微孔性ポリエチレンシートをＵ字折りし、左右両側部をメカニカルシールで接合して得られた、上部のみが開口し、左右両側部および下部が閉じられた袋状のセパレータである。袋状セパレータＡ１０３の内側面１０３ａはリブを設けず、平坦面とした。なお、袋状セパレータＡ１０３の外側面１０３ｂには、０．５ｍｍ高さのリブ１０３ｃの複数本を上下方向に形成した。この袋状セパレータＡを用いる場合、袋内側に負極板を収納する。
【００４０】
（３−１）袋状セパレータＢ
袋状セパレータＢは、袋状セパレータＡと同様、厚み０．２ｍｍの微孔性ポリエチレンシートをＵ字折りし、左右両側部をメカニカルシールで接合して得た、上部のみが開口し、左右両側部および下部が閉じられた袋状のセパレータである。袋状セパレータＢの外側面には、袋状セパレータＡと同様、複数本の線条リブを形成したが、その高さを０．３ｍｍとした。また、外側面の線条リブを形成した部位の裏側（袋状セパレータ内側面）に高さ０．２ｍｍの複数本の線条リブを形成した。袋状セパレータＢを用いる場合、袋内側に負極板を収納する。
【００４１】
（３−２）袋状セパレータＣ
袋状セパレータＣは袋状セパレータＡのＵ字折りを反対方向とすることにより、外側面が平坦面であり、内側面に０．５ｍｍ高さの線条リブの複数本を形成したセパレータである。袋状セパレータＣを用いる場合、袋内側に正極板を収納する。
【００４２】
（３−３）袋状セパレータＤ
袋状セパレータＤは袋状セパレータＢのＵ字折りを反対方向とすることにより、外側面に０．２ｍｍの複数本の線条リブ、内側面に高さ０．３ｍｍの線条リブの複数本を形成したセパレータである。袋状セパレータＣを用いる場合、袋内側に正極板を収納する。
【００４３】
上記の正極板Ａ１，Ａ２，Ｂのいずれか６枚、負極板６枚および袋状セパレータＡ，Ｂ，Ｃ，Ｄのいずれか６枚を用いて、５５Ｄ２３形鉛蓄電池を作成した。なお、用いた電槽は隔壁で６つのセル室に分割され、セル室の極板群の厚み方向に対応する内部寸法は３４．０ｍｍとし、種々の厚みのスペーサを極板群−隔壁間に挿入することにより、セル室の内部寸法Ｙを見かけ上変化させることにより、Ａ＝〔（Ｙ−Ｘ）／Ｙ〕×１００（但し、内部寸法Ｙ＝３４．０ｍｍ−スペーサ厚み寸法）で表す余裕率Ａを種々に変化させた。なお、極板群の厚み寸法Ｘは３０．０ｍｍと一定寸法である。
【００４４】
電池を組立た後、２０℃での密度が１．１６５ｇ／ｃｍ3の希硫酸を負極板上端の４０．０ｍｍ上方のレベルまで注液した後、通電化成を行った。その後、電池を反転してセル室内部の電解液を排出した。排出後、電解液面は負極板下端より２０ｍｍ上方のレベルに調整した。その後、液口を密閉栓で密閉し、表１に示す本発明例および比較例の電池とした。
【００４５】
【表１】
0004752365.tif 000002
【００４６】
表１に示した本発明例および比較例の電池を４０℃の雰囲気下で６ヶ月間の放置後、引き続き常温で約１日間の冷却を行った電池に２０℃での密度が１．２８０ｇ／ｃｍ3の電解液を希硫酸を負極板上端の４０．０ｍｍ上方のレベルまで補充した後、ＪＩＳ  Ｄ５３０１：１９９１に規定するコールドクランキング電流を計測した。なお、コールドクランキング電流とは、完全充電状態の試験電池を−１８．０Ｃで放電した場合、３０秒目の放電電圧が７．２Ｖとなる放電電流を意味し、エンジン始動性を評価する指標として用いられているものである。表１に示した各電池のコールドクランキング電流の測定結果を表２に示す。
【００４７】
【表２】
0004752365.tif 000003
【００４８】
表２に示したように、本発明例の鉛蓄電池は、比較例の鉛蓄電池に比較して、４０℃で６ヶ月の放置を行った後のコールドクランキング電流が高い。なお、初期状態の５５Ｄ２３形電池のＪＩＳ  Ｄ５３０１におけるコールドクランキング電流規格値は３５６Ａであることを考慮すると、本発明例の鉛蓄電池は、比較例の鉛蓄電池に比較して放置後のコールドクランキング電流の低下が顕著に抑制されている。
【００４９】
なお、本発明例において、特に正極格子表面に制限されたＳｂを含む層を形成した電池Ａ９〜Ａ１２は、電池Ａ３〜Ａ６に比較してコールドクランキング電流が高い。電池を放置した場合、自己放電の進行とともに、正極格子−活物質間に高抵抗層が生成し、放電電圧特性が低下するが、Ｓｂを含む層を形成することにより、高抵抗層の生成が抑制され、放電電圧特性がより抑制されたことによると考えられる。しかしながら、後述するＰｂ−Ｓｂ合金を正極格子に用いた電池では自己放電が急激に進行するため、Ｓｂ層を形成する場合は、本実施例のように、Ｓｂ量を正極活物質量の０．１５％もしくは０．２５％程度までに制限すべきである。
【００５０】
余裕率Ａを７％および９％とした比較例の電池Ａ１，Ａ２は負極板と袋状セパレータ内側面の間に液膜が存在しないがために、負極が酸化し、コールドクランキング電流が低下したと推測される。一方、余裕率Ａを５％以下とした本発明例の電池Ａ３，Ａ４，Ａ５，Ａ６は、負極板と袋状セパレータ内側面に毛細管現象により液膜が形成され、負極板の酸化と、これによるコールドクランキング電流の低下が抑制されたと考えられる。
【００５１】
一方、正極格子にＰｂ−Ｓｂ合金の鋳造格子を用いた比較例の電池Ｂ１〜Ｂ６は、本発明例の電池に比較して極端にコールドクランキング電流値の低下が大きい。これは電槽化成中に正極格子中のＳｂが負極に移行し、自己放電を促進したものと考えられる。
【００５２】
さらに、負極板を収納する袋状セパレータ内側面にリブを形成した比較例の電池Ｃ１〜Ｃ６では、余裕率を５％以下とした場合でもコールドクランキング電流値の低下が著しい。これは袋状セパレータ内側面にリブを設けたことにより、負極板面と袋状セパレータ内側面との間に毛細管現象によって電解液が這い上がらない程度の間隔で隙間が形成し、これにより、負極板が電解液膜で被覆されない状態となったためと推測できる。
【００５３】
また、負極板を袋状セパレータに収納しなかった電池Ｄ１〜電池Ｄ６および電池Ｅ１〜電池Ｅ６については、余裕率を制限した場合においてもコールドクランキング電流の低下を抑制できなかった。袋状セパレータで負極板を覆い、かつ袋状セパレータの負極板との対向面をリブのない平坦形状とし、余裕率Ａを５．０％以下とすることにより、負極板表面に効果的に電解液膜が形成され、負極板の酸化と、これによるコールドクランキング電流の低下、すなわちエンジン始動性の低下を顕著に抑制できる。
【産業上の利用可能性】
【００５４】
本発明は、湿式即用鉛蓄電池で保管中に発生する負極板の酸化を抑制し、コールドクランキング電流値の低下を顕著に抑制することから、始動用鉛蓄電池に好適である。
【図面の簡単な説明】
【００５５】
【図１】本発明の鉛蓄電池を示す図
【図２】負極板を収納した袋状セパレータを示す図
【図３】負極板を収納した袋状セパレータを示す断面図
【図４】セル室にスペーサを収納した状態を示す図
【図５】セル室内壁にリブを形成した状態を示す図
【符号の説明】
【００５６】
１０１    鉛蓄電池
１０２    正極板
１０３    袋状セパレータ
１０３ａ  内側面
１０３ｂ  外側面
１０３ｃ  リブ
１０４    負極板
１０５    極板群
１０６    電槽
１０７    セル室
１０７ａ  内壁
１０８    電解液
１０９    蓋
１１０    液口
１１１    液口栓
１１２    粘着テープ
４０１    セル室
４０２    スペーサ
５０１    リブ
【図１】
0004752365.tif 000004
【図２】
0004752365.tif 000005
【図３】
0004752365.tif 000006
【図４】
0004752365.tif 000007
【図５】
0004752365.tif 000008